FR 2587031 A1 19870313 FR 8513267 A 19850906 PROCEDE DE PREPARATION EN MICROSUSPENSION DE LATEX D'HOMO- ET CO-POLYMERES DU CHLORURE DE VINYLE UTILISABLES COMME PRODUITS D'ENSEMENCEMENT La présente invention a pour objet un procédé de préparation de latex d'homo- et co-polymères du chlorure de vinyle, dont les particules ont un diamètre moyen compris entre 0,2 et 0,8 Pm et renferment au moins un initiateur de polymérisation organosoluble, par polymérisation en microsuspension du ou des monomères correspondants. Elle a également pour objet les latex en résultant ainsi que leur utilisation, comme produits d'ensemencement, pour la préparation en microsuspension ensemencée d'homoet co-polymères du chlorure de vinyle. Les particules desdits latex renfermant la totalité de l'initiateur nécessaire à la polymérisation en microsuspension ensemencée, ladite polymérisation ne nécessite pas d'addition complémentaire d'initiateur de polymérisation. Par polymérisation en microsuspension ou suspension fine on entend une polymérisation en présence d'initiateur(s) organosoluble(s) d'au moins un monomère dispersé par des moyens mécaniques énergiques dans un milieu aqueux contenant un émulsifiant en tant que stabilisant. Il est connu par le brevet français n 1.485.547 d'utiliser, pour la préparation de polymères du chlorure de vinyle par polymérisation en microsuspension ensemencée, comme produit d'ensemencement, un latex dont les particules renferment la totalité de l'initiateur nécessaire à ladite polymérisation. - Les procédés, utilisés jusqu'alors, de préparation, par polymérisation en microsuspension, d'un tel latex, présentent les inconvénients suivants: lors de la préparation de la dispersion du ou des monomères, qui est réalisée à température généralement comprise entre 10 et 30 C, on observe le plus souvent la formation de croûtes qui perturbent le fonctionnement des moyens mécaniques mis en oeuvre et, ce faisant, conduit à un latex dont le diamètre moyen des particules n'est pas reproductible d'une opération à l'autre, - lors de la polymérisation du ou des monomères ainsi dispersés la quantité importante d'initiateur présent, qui peut être égale à plus de 20 fois la quantité nécessaire à la polymérisation, conduit fréquemment à de brusques élévations de température du milieu réactionnel, pouvant dépasser 10 C, et à la formation importante de croûtes. Le procédé objet de l'invention ne présente pas les inconvénients énoncés ci-dessus. Selon le procédé, objet de l'invention, de préparation de latex d'homo- et co-polymères du chlorure de vinyle, dont les particules ont un diamètre moyen compris entre 0,2 et 0,8 pm et renferment au moins un initiateur de polymérisation organosoluble, par polymérisation en microsuspension du ou des monomères correspondants on réalise une dispersion fine du ou des monomères dans un milieu aqueux contenant au moins un émulsifiant anionique éventuellement associé à au moins un émulsifiant non ionique, en présence de 0,004 à 0,16 %, en poids par rapport au(x) monomère(s), dudit initiateur exprimé en oxygène actif, puis on réalise une opération de polymérisation, à température visée el, sur le milieu réactionnel ainsi formé. Selon le procédé de l'invention, avant de réaliser la dispersion du ou des monomères on ajoute de la parabenzoquinone au milieu aqueux et au cours de l'opération de polymérisation on ajoute également de la parabenzoquinone, de façon continue, au milieu réactionnel, lorsque la température 82 du milieu réactionnel est telle que l'écart 82-81 est supérieur à une valeur choisie dans l'intervalle allant de 0 à + 5 C et de préférence de 0 à + 2 C. La demanderesse a en effet trouvé que l'addition de parabenzoquinone au milieu aqueux avant de réaliser la dispersion du ou des monomères supprime à ce stade la formation de croûtes et que son addition au cours de l'opération de polymérisation, dans les conditions du procédé de l'invention, limite à moins de 6 C les élévations de température et réduit substantiellement à ce stade la formation de croûtes. Elle a constaté également que l'emploi, dans les mêmes conditions, d'hydroquinone ou de méthylhydroquinone, à la place de la parabenzoquinone, ne diminue que très faiblement les inconvénients énoncés ci-dessus. La parabenzoquinone ajoutée au milieu aqueux avant de réaliser la dispersion du ou des monomères représente généralement 0,0005 à 0,005 % en poids par rapport au(x) monomère(s). La parabenzoquinone ajoutée au milieu réactionnel au cours de l'opération de polymérisation représente généralement 0,0005 à 0,025 % en poids par rapport au(x) monomère(s) et est de préférence mise en oeuvre sous forme de dispersion aqueuse. La teneur en parabenzoquinone de ladite dispersion aqueuse est généralement de 0,01 à 1 % en poids. Par polymères du chlorure de vinyle on entend les homo- et co-polymères, ces derniers contenant au moins 50 % en poids de chlorure de vinyle et au moins un monomère copolymérisable avec le chlorure de vinyle. Les monomères copolymérisables sont ceux généralement employés dans les techniques classiques de copolymérisation du chlorure de vinyle. On peut citer les esters vinyliques des acides mono- et poly-carboxyliques, tels que acrylique, méthacrylique, maléique, fumarique, itaconique, ainsi que leurs esters aliphatiques, cycloaliphatiques, aromatiques, leurs amides, leurs nitriles; les halogénures d'alkyle, de vinyle, de vinylidène; les alkylvinyléthers; les oléfines. On peut utiliser selon le procédé de l'invention tous les initiateurs de polymérisation organosolubles susceptibles d'être mis en oeuvre pour la préparation en microsuspension des polymères du chlorure de vinyle et représentés par les générateurs de radicaux libres tels que des peroxydes organiques comme le peroxyde de lauroyle, le peroxyde d'acétylcyclohexanesulfonyle, le peroxyde d'isobutyroyle, le peroxyde de dichloracétyle, le peroxyde de trichloracétyle; des peroxydicarbonates comme le peroxydicarbonate d'éthyle, le peroxydicarbonate d'éthyle hexyle, le peroxydicarbonate d'isopropyle, le peroxydicarbonate d'isobutyle; le perméthoxyacétate de tertiobutyle; le peréthoxyacétate de tertiobutyle; le perphénoxy-2-propionate de tertiobutyle. Chaque initiateur de polymérisation générateur de radicaux libres peut être exprimé en oxygène actif. Dans le cas d'un composé peroxydé 1 molécule dudit composé peroxydé libère par décomposition 1 ion oxygène, c'est-a-dire correspond à 1 atome d'oxygène actif. Dans le cas d'un initiateur de polymérisation générateur de radicaux libres autre qu'un composé peroxyde il est admis de l'exprimer en oxygène actif en considérant également que 1 molécule dudit initiateur de polymérisation correspond à 1 atome d'oxygène actif. Le choix de l'initiateur organosoluble dépend de sa vitesse de décomposition à la température de réaction choisie. Ledit initiateur doit en effet être suffisamment réactif pour qu'en mettant en oeuvre 0,004 à 0, 16 %, en poids par rapport au(x) monomère(s), dudit initiateur exprimé en oxygène actif on réalise la préparation du latex dans des temps compris entre 4 et 20 heures. Cependant la vitesse de décomposition de l'initiateur ne doit pas être trop élevée, de façon que la quantité d'initiateur décomposé lors de la préparation du latex ne dépasse pas la moitié de la quantité d'initiateur mis en oeuvre. Pour cela il est donc nécessaire de choisir un initiateur dont la durée de demi-vie est telle que la proportion d'initiateur détruit, lors de la préparation du latex, est comprise entre 1 et 50 % en poids de la totalité de l'initiateur mis en oeuvre. Dans le cas o l'on emploie plusieurs iniateurs organosolubles on a avantage à les choisir de réactivité différente: les initiateurs les plus réactifs agissent principalement au cours de la préparation du latex selon l'invention, alors que les initiateurs les moins réactifs réagiront principalement au cours de la polymérisation en microsuspension ensemencée réalisée pour la préparation de polymères du chlorure de vinyle en présence dudit latex utilisé comme produit d'ensemencement. La quantité d'eau mise en oeuvre selon le procédé de l'invention est telle que la teneur initiale en monomère(s) du milieu réactionnel est généralement comprise entre 30 et 50 % en poids. Les émulsifiants anioniques sont de préférence représentés par les savons d'acides gras, les alkylsulfates, les alkylsulfonates, les alkylarylsulfonates, les vinylsulfonates, les allylsulfonates, les alkylsulfosuccinates, les alkylphosphates alcalins et les émulsifiants non ioniques par les polycondensats d'oxyde d'éthylène ou de propylène sur divers composés organiques hydroxylés. Il peut être avantageux d'ajouter également dudit ou desdits émulsifiants au milieu réactionnel au cours de la polymérisation. La quantité d'émulsifiant est généralement comprise entre 0,3 et 4 % en poids par rapport au(x) monomère(s). La dispersion du ou des monomères dans le milieu aqueux est réalisée à température généralement comprise entre 10 et 30 C à l'aide d'un moyen mécanique énergique tel que, par exemple, moulin à colloldes, pompe rapide, agitateur à vibrations, appareil à ultrasons. L'opération de polymérisation est réalisée en portant, sous pression autogène et agitation modérée, la dispersion obtenue à la température de polymérisation visée 01, généralement comprise entre 30 et 65 C, puis en ajoutant la parabenzoquinone, de façon continue, au milieu réactionnel, lorsque la température e2 du milieu réactionnel est telle que l'écart e2e1 est supérieur à une valeur choisie dans l'intervalle allant de 0 à + 5 C et de préférence de 0 à + 2 C. Après la chute de pression la réaction est arrêtée et le ou les monomères non transformés sont dégazés. On donne ci-après, à titre indicatif et non limitatif, plusieurs exemples destinés à illustrer l'invention. Les exemples 1,3,4,5 et 6 sont donnés à titre comparatif. L'exemple 2 est selon l'invention. EXEMPLE 1 On mélange: - 40 kg de chlorure de vinyle, - 0,6 kg de peroxyde de lauroyle, - 4 kg d'une solution aqueuse à 10 % en poids de dodécylbenzène sulfonate de sodium, - eau en quantité telle que la teneur du mélange en chlorure de vinyle soit de 43 % en poids. On réalise une dispersion fine du chlorure de vinyle dans le milieu aqueux, puis on introduit ladite dispersion dans un autoclave de litres de capacité muni d'une double enveloppe et d'un agitateur à ancre. On porte le milieu réactionnel ainsi formé à la température de polymérisation visée 01 de 52 C sous pression autogène, la vitesse de l'agitateur étant de 50 tr/min. Après la chute de pression, c'est-à-dire après 9 heures, on dégaze le chlorure de vinyle qui n'a pas réagi. On obtient un latex dont la teneur pondérale en matière sèche est de 40 % en poids et dont les particules ont un diamètre moyen de 0,4 pm et renferment 1,4 %, en poids par rapport au polymère, de peroxyde de lauroyle. EXEMPLE 2 On opère comme dans l'exemple 1 mais avant de réaliser la dispersion fine du chlorure de vinyle dans le milieu aqueux on ajoute de la parabenzoquinone (PBQ) audit milieu et au cours de la polymérisation on ajoute également de la parabenzoquinone, de façon continue, au milieu réactionnel, lorsque la température e2 du milieu réactionnel est supérieure à 53 C. La parabenzoquinone ajoutée au milieu réactionnel au cours de la polymérisation est mise en oeuvre sous forme d'une dispersion dans 2 litres d'eau. EXEMPLES 3 et 4 On opère comme dans l'exemple 2 mais en remplaçant la parabenzoquinone par de l'hydroquinone (HQ). EXEMPLES 5 et 6 On opère comme dans l'exemple 2 mais en remplaçant la parabenzoquinone par de la méthylhydroquinone (MEHQ). Le tableau 1 ci-après indique pour chaque exemple: - la nature de l'additif (PBQ, HQ ou MIEHQ) éventuellement mis en oeuvre, - la quantité d'additif ajouté avant de réaliser la dispersion, - la quantité d'additif ajouté au cours de la polymérisation, - la quantité de croûtes formées lors de la réalisation de la dispersion, - la quantité de croûtes formées lors de la polymérisation, - l'écart maximal de température e2-e1 atteint au cours de la polymérisation. :: :::: l z L 8:8t:8t:Z+:8+: (+) lemlxem + eoa :6'1: O'Z: 0 'Z: I'Z: ú'0: I'* (24): ::::::: uoTaWST.aumúLod eIT ap sioI -: ::: 'I: '8: 'I: 'I: - :SZ OZZ OIZ: Z OZZ (2) uoTsiadsTpl: :p UOT:IBSTfeax eL ap sio0 - saouuo; saiUoiD ap aepluenb : 'l:l: 'l:'l::': -- :Z'L: Z: 8: Z: (2) uos$ esplaudi-od vl op sinoD ne- ::': (2l: Zl: Zl: Z: -o: (p) UoTsludsTp ::: ::::Àsl lastel ap4UuAe - ::OM::::: OH ':anoae;TTppep 9auenun: : 9: g::: z:: :RaR b: H - -;TTPPe1l ap aSin;eRH 9 _ s: I axa I niva'iavi L Lú0z85Z REVENDICATIONS 1. Procédé de préparation de latex d'homo- et co-polymàres du chlorure de vinyle, dont les particules ont un diamètre moyen compris entre 0,2 et 0, 8 pm et renferment au moins un initiateur de polymérisation organosoluble, par polymérisation en microsuspension du ou des monomères correspondants selon lequel on réalise une dispersion fine du ou des monomères dans un milieu aqueux contenant au moins un émulsifiant anionique éventuellement associé à au moins un émulsifiant non ionique, en présence de 0,004 à 0, 16 %, en poids par rapport au(x) monomère(s), dudit initiateur exprimé en oxygène actif, puis on réalise une opération de polymérisation, à température visée 81, sur le milieu réactionnel ainsi formé, caractérisé par le fait qu'avant de réaliser la dispersion du ou des monomères on ajoute de la parabenzoquinone au milieu aqueux et qu'au cours de l'opération de polymérisation on ajoute également de la parabenzoquinone, de façon continue, au milieu réactionnel, lorsque la température 82 du milieu réactionnel est telle que l'écart e2-81 est supérieur à une valeur choisie dans l'intervalle allant de 0 à + 5 C et de préférence de 0 à + 2 C. 2. Procédé selon la revendication 1, caractérisé par le fait que la parabenzoquinone ajoutée au milieu aqueux avant de réaliser la dispersion du ou des monomères représente 0,0005 à 0,005 % en poids par rapport au(x) monomère(s).- 3. Procédé selon l'une quelconque des revendications 1 et 2, caractérisé par le fait que la parabenzoquinone ajoutée au -milieu réactionnel au cours de l'opération de polymérisation représente 0,0005 à 0,025 % en poids par rapport au(x) monomère(s). 4. Procédé selon l'une quelconque des revendications 1 à 3, caractérisé par le fait que la parabenzoquinone ajoutée au milieu réactionnel au cours de l'opération de polymérisation est mise en oeuvre sous forme de dispersion aqueuse. 5. Procédé selon la revendication 4, caractérisé par le fait que la teneur en parabenzoquinone de ladite dispersion aqueuse est de 0,01 à 1 % en poids. - 6. Procédé selon l'une quelconque des revendications 1 à 5, caractérisé par le fait que la teneur initiale en monomère(s) du milieu réactionnel est comprise entre 30 et 50 % en poids. 7. Latex d'homo- et co-polymères du chlorure de vinyle, caractérisés par le fait qu'ils sont préparés par le procédé selon l'une quelconque des revendications 1 à 6. 8. Utilisation des latex selon la revendication 7, comme produits d'ensemencement, pour la préparation en microsuspension ensemencée d'homo- et co-polymères du chlorure de vinyle.